(57)【要約】【課題】幅広い血栓溶解特性を有する埋め込み型医療機器を提供する。【解決手段】医療機器は、固定化された線維素溶解酵素及び硫酸デキストランを有する基材を含む。硫酸デキストランは４０キロダルトン（ｋＤＡ）未満の分子量を有する。医療機器は少なくとも１つの基材から形成される。基材上には線維素溶解酵素が固定化される。この線維素溶解酵素が、４０（ｋＤａ）未満の分子量を有する硫酸デキストランで安定化される。【選択図】なし【特許請求の範囲】
【請求項１】
固定化された線維素溶解酵素を含む基材と、４０キロダルトン（ｋＤａ）未満の分子量を有する硫酸デキストランと、
を含むことを特徴とする医療機器。
【請求項２】
前記線維素溶解酵素が前記基材に共有結合する、
ことを特徴とする請求項１に記載の医療機器。
【請求項３】
前記線維素溶解酵素がウロキナーゼ型プラスミノゲン活性化因子（ｕＰＡ）を含む、
ことを特徴とする請求項１に記載の医療機器。
【請求項４】
前記基材に含浸させる２又はそれ以上の抗菌剤の組み合わせをさらに含む、
ことを特徴とする請求項１に記載の医療機器。
【請求項５】
前記２又はそれ以上の抗菌剤の組み合わせが、クロルヘキシジンベースの及びこの薬学的に容認できる塩を含む、
ことを特徴とする請求項４に記載の医療機器。
【請求項６】
前記基材に含浸させる抗菌剤をさらに含む、
ことを特徴とする請求項１に記載の医療機器。
【請求項７】
前記抗菌剤が、クロルヘキシジンベースの又はこの薬学的に容認できる塩を含む、
ことを特徴とする請求項６に記載の医療機器。
【請求項８】
前記抗菌剤が二酢酸クロルヘキシジンを含む、
ことを特徴とする請求項６に記載の医療機器。
【請求項９】
前記抗菌剤がクロルヘキシジンドデカノエートを含む、
ことを特徴とする請求項６に記載の医療機器。
【請求項１０】
前記抗菌剤がゲンチアナバイオレットを含む、
ことを特徴とする請求項６に記載の医療機器。
【請求項１１】
前記硫酸デキストランが約８ｋＤａの分子量を有する、
ことを特徴とする請求項１に記載の医療機器。
【請求項１２】
前記基材を含む管状構造をさらに含む、
ことを特徴とする請求項１に記載の医療機器。
【請求項１３】
前記基材が重合体である、
ことを特徴とする請求項１に記載の医療機器。
【請求項１４】
前記基材がポリウレタンである、
ことを特徴とする請求項１３に記載の医療機器。
【請求項１５】
ポリウレタン基材と、
患者内の血餅の形成を減少させるのに十分な、前記基材内で固定化された線維素溶解酵素の量と、
４０キロダルトン未満の分子量を有する、前記線維素溶解酵素を安定化するための低分子量硫酸デキストランと、
前記ポリウレタン基材内に微生物増殖を低減させるのに十分な量で処理された、クロルヘキシジンベースの及び／又はこの薬学的に容認できる塩と、
を含むことを特徴とする医療機器。
【請求項１６】
ポリウレタン基材と、
患者内の血餅の形成を減少させるのに十分な、前記基材に共有結合で固定化されたウロキナーゼ型プラスミノゲン活性化因子（ｕＰＡ）の量と、
４０キロダルトン（ｋＤａ）未満の分子量を有する、前記線維素溶解酵素を安定化させるための低分子量硫酸デキストランと、
前記ポリウレタン基材内に微生物増殖を低減させるのに十分な量で処理された、クロルヘキシジンベースの及び／又はこの薬学的に容認できる塩と、
を含むことを特徴とする医療機器。
【請求項１７】
医療機器を作製する方法であって、
少なくとも１つの基材から前記医療機器を形成するステップと、
前記基材上に線維素溶解酵素を固定化するステップと、
前記線維素溶解酵素を４０キロダルトン（ｋＤａ）未満の分子量を有する硫酸デキストランで安定化するステップと、
を含むことを特徴とする方法。
【請求項１８】
前記基材を、前記線維素溶解酵素及び硫酸デキストランからなる線維素溶解溶液中で培養するステップをさらに含む、
ことを特徴とする請求項１７に記載の方法。
【請求項１９】
マイクロリットル当たり約３０単位の前記線維素溶解酵素を酢酸ナトリウム緩衝液中に溶解させることにより前記線維素溶解溶液を調製するステップをさらに含み、前記線維素溶解酵素がウロキナーゼ型プラスミノゲン活性化因子（ｕＰＡ）を含む、
ことを特徴とする請求項１６に記載の方法。
【請求項２０】
約１％の前記硫酸デキストランを前記線維素溶解溶液に添加するステップをさらに含む、
ことを特徴とする請求項１７に記載の方法。
【請求項２１】
約８ｋＤａの分子量を有する約１％の前記硫酸デキストランを前記線維素溶解溶液に添加するステップをさらに含む、
ことを特徴とする請求項１７に記載の方法。
【請求項２２】
前記線維素溶解酵素を前記基材に共有結合させるための結合部位を生成するように前記基材を処理するステップをさらに含む、
ことを特徴とする請求項１７に記載の方法。
【請求項２３】
前記基材に２又はそれ以上の抗菌剤の組み合わせを含浸させるステップをさらに含む、
ことを特徴とする請求項１７に記載の方法。
【請求項２４】
前記基材に、クロルヘキシジンベースの及びこの薬学的に容認できる塩の組み合わせを含浸させるステップをさらに含む、
ことを特徴とする請求項２３に記載の方法。
【請求項２５】
前記基材に抗菌剤を含浸させるステップをさらに含む、
ことを特徴とする請求項１７に記載の方法。
【請求項２６】
前記基材に、クロルヘキシジンベースの又はこの薬学的に容認できる塩を含浸させるステップをさらに含む、
ことを特徴とする請求項２５に記載の方法。
【請求項２７】
前記基材に二酢酸クロルヘキシジンを含浸させるステップをさらに含む、
ことを特徴とする請求項２５に記載の方法。
【請求項２８】
前記基材にクロルヘキシジンドデカノエートを含浸させるステップをさらに含む、
ことを特徴とする請求項２５に記載の方法。
【請求項２９】
前記基材にゲンチアナバイオレットを含浸させるステップをさらに含む、
ことを特徴とする請求項２５に記載の方法。
【請求項３０】
前記基材にブリリアントグリーンを含浸するステップをさらに含む、
ことを特徴とする請求項２５に記載の方法。
【請求項３１】
前記基材から管状構造を形成するステップをさらに含む、
ことを特徴とする請求項１７に記載の方法。
【請求項３２】
前記基材が重合体を含む、
ことを特徴とする請求項１７に記載の方法。
【請求項３３】
前記重合体がポリウレタンを含む、
ことを特徴とする請求項３２に記載の方法。
【請求項３４】
前記線維素溶解酵素を前記医療機器の先端上で固定化するステップをさらに含む、
ことを特徴とする請求項１７に記載の方法。
【発明の詳細な説明】
【技術分野】
【０００１】
本発明は、一般に酵素組成物に関する。より具体的には、本発明は、安定化された酵素組成物、安定化された酵素組成物を有する医療機器、及びこれらの生産方法に関する。
【背景技術】
【０００２】
総合医学においては、トンネルカテーテルなどの埋め込み型医療機器が大きな役割を果たす。挿入から数日以内にほとんど全ての中心静脈カテーテルがフィブリン鞘で覆われ、３０日以内に大部分のカテーテル関連血栓が生じる（Ｃ  Ｈａｒｔｅｒ，ＨＪ  Ｓａｌｗｅｎｄｅｒ，Ａ  Ｂａｃｈ，Ｇ  Ｅｇｅｒｅｒ，Ｈ  Ｇｏｌｄｓｃｈｍｉｄｔ及びＡＤ  Ｈｏ（２００２）の、化学療法を受けた血液腫瘍患者における内頸静脈のカテーテル関連感染及び血栓：銀コーティング及び非コーティングカテーテルの将来的比較  Ｃａｎｃｅｒ第９４巻：２４５〜２５１頁参照）。これらのカテーテル関連血栓は、カテーテルの機能を低下させるだけでなく、１５％〜３０％のケースで静脈炎後症候群を引き起こし、１１％のケースで肺塞栓症を引き起こす恐れがある（ＤＪ  Ｋｕｔｅｒ（２００４）の「癌患者における中心静脈カテーテルの血栓性合併症  Ｔｈｅ  Ｏｎｃｏｌｏｇｉｓｔ第９巻：２０７〜２１６頁参照）。
【０００３】
血栓のリスクを最低限に抑えるために、トンネルカテーテルなどの埋め込み型医療機器の表面上における「ウロキナーゼ」（ｕＰＡ）などの線維素溶解酵素の固定化についての説明がされてきた。固定化線維素溶解酵素の例が、米国特許第４，３０５，９２６号、米国特許第４，２７３，８７３号、米国特許第４，３７８，４３５号、及び米国特許第５，３８０，２９９号に開示されている。残念ながら、ユニチカ社（ブラッドアクセスＵＫカテーテル、ユニチカ社）から入手できるウロキナーゼコーティングした血液透析カテーテルなどのこのような機器から生じる線維素溶解活性は２週間未満しか保たれない。この持続期間は、長期にわたる、すなわち常用の機器には不十分である。溶液中の線維素溶解酵素を安定化するために、従来より様々な薬剤が利用されてきた。溶液中の線維素溶解酵素を安定化するために利用される薬剤の例が、日本特許第６１２３８７３２Ａ２号、欧州特許第０２００９６６Ｂ１号、カナダ特許第２５７９４５８ＡＡ号、欧州特許第０３９１４００Ａ２号、及び日本特許第５５０３４０８２Ａ２号に開示されている。しかしながら今日まで、これらの薬剤は、埋め込み型医療機器においてうまく利用されていない。
【先行技術文献】
【特許文献】
【０００４】
【特許文献１】米国特許第４，３０５，９２６号
【特許文献２】米国特許第４，２７３，８７３号
【特許文献３】米国特許第４，３７８，４３５号
【特許文献４】米国特許第５，３８０，２９９号
【特許文献５】日本特許第６１２３８７３２Ａ２号
【特許文献６】欧州特許第０２００９６６Ｂ１号
【特許文献７】カナダ特許第２５７９４５８ＡＡ号
【特許文献８】欧州特許第０３９１４００Ａ２号
【特許文献９】日本特許第５５０３４０８２Ａ２号
【特許文献１０】米国特許第４，７６４，４６６号
【特許文献１１】米国特許第５，６８８，５１６号
【特許文献１２】米国特許第６，２７３，８７５号
【特許文献１３】米国特許第６，５２８，１０７号
【特許文献１４】米国特許第６，７０６，０２４号
【非特許文献】
【０００５】
【非特許文献１】Ｃ  Ｈａｒｔｅｒ，ＨＪ  Ｓａｌｗｅｎｄｅｒ，Ａ  Ｂａｃｈ，Ｇ  Ｅｇｅｒｅｒ，Ｈ  Ｇｏｌｄｓｃｈｍｉｄｔ及びＡＤ  Ｈｏ（２００２）の、化学療法を受けた血液腫瘍患者における内頸静脈のカテーテル関連感染及び血栓：銀コーティング及び非コーティングカテーテルの将来的比較  Ｃａｎｃｅｒ第９４巻：２４５〜２５１頁
【非特許文献２】ＤＪ  Ｋｕｔｅｒ（２００４）の「癌患者における中心静脈カテーテルの血栓性合併症  Ｔｈｅ  Ｏｎｃｏｌｏｇｉｓｔ第９巻：２０７〜２１６頁
【非特許文献３】Ｊ  Ｈｕ他（２００３）の、無水マレイン酸のパルスプラズマ蒸着によるポリ（エチレンテレフタレート）膜の官能化  Ａｄｖａｎｃｅｄ  Ｆｕｎｃｔｉｏｎａｌ  Ｍａｔｅｒｉａｌｓ第１３巻：６９２〜６９７頁
【発明の概要】
【発明が解決しようとする課題】
【０００６】
従って、本明細書で説明した不都合を少なくともある程度克服できる幅広い血栓溶解特性を有する埋め込み型医療機器を提供することが望ましい。
【課題を解決するための手段】
【０００７】
１つの観点では線維素溶解酵素を医療機器上で安定化する組成物及び方法を提供し、別の観点では幅広い血栓溶解特性を有する埋め込み型医療機器を提供するという本発明により、上述の必要性は大いに満たされる。
【０００８】
本発明の実施形態は医療機器に関する。この医療機器は、固定化線維素溶解酵素及び硫酸デキストランを有する基材を含む。硫酸デキストランは４０キロダルトン（ｋＤａ）未満の分子量を有する。
【０００９】
本発明の別の実施形態は医療機器に関する。この医療機器は、ポリウレタン基材、線維素溶解酵素、低分子量硫酸デキストラン、及びクロルヘキシジンベースの及び／又はこの薬学的に容認できる塩を含む。線維素溶解酵素の量は、患者内の血餅の形成を減少させるのに十分である。線維素溶解酵素は基材内で固定化される。低分子量硫酸デキストランは線維素溶解酵素を安定化する。低分子量硫酸デキストランは４０キロダルトン未満の分子量を有する。クロルヘキシジンベースの及び／又はこの薬学的に容認できる塩は、微生物増殖を低減させるのに十分な量でポリウレタン基材内に処理される。
【００１０】
本発明のさらに別の実施形態は医療機器に関する。この医療機器は、ポリウレタン基材、ウロキナーゼ型プラスミノゲン活性化因子（ｕＰＡ）、低分子量硫酸デキストラン、及びクロルヘキシジンベースの及び／又はこの薬学的に容認できる塩を含む。ｕＰＡの量は、患者内の血餅の形成を減少させるのに十分である。ｕＰＡは、基材内において共有結合で固定化される。低分子量硫酸デキストランは線維素溶解酵素を安定化する。低分子量硫酸デキストランは４０キロダルトン（ｋＤａ）未満の分子量を有する。クロルヘキシジンベースの及び／又はこの薬学的に容認できる塩は、微生物増殖を低減させるのに十分な量でポリウレタン基材内に処理される。
【００１１】
本発明のさらに別の実施形態は、医療機器を作製する方法に関する。この方法では、医療機器が少なくとも１つの基材から形成される。基材上で線維素溶解酵素が固定化される。線維素溶解酵素は、４０キロダルトン（ｋＤａ）未満の分子量を有する硫酸デキストランで固定化される。
【００１２】
従って、本発明のいくつかの実施形態の詳細な説明を本明細書でよりよく理解できるように、及び本発明による当業への寄与をよりよく評価できるように、本発明のいくつかの実施形態についてかなり幅広く概説している。言うまでもなく、以下で説明する本発明の追加の実施形態が存在し、これらは本明細書に添付する特許請求の範囲の対象を形成する。
【００１３】
この点に関しては、本発明の少なくとも１つの実施形態について詳細に説明する前に、本発明がその用途において、以下の説明に記載する又は図面に示す構成の詳細及び構成要素の配置に限定されないことを理解されたい。本発明は、説明する実施形態以外の形でも具体化できるとともに、様々な方法で実施及び実行することができる。また、本明細書で使用する表現及び専門用語は、要約書と同様に説明を目的としたものであると理解すべきであり、限定的なものであると見なすべきではない。
【００１４】
従って、当業者であれば、本開示の基礎を成す概念を、本発明のいくつかの目的を達成するための他の構造、方法及びシステムを設計するための基礎として容易に利用できることを理解するであろう。従って、本発明の思想及び範囲から逸脱しない限りにおいて、特許請求の範囲はこのような同等の構成を含むと見なすことが重要である。
【図面の簡単な説明】
【００１５】
【図１】０〜２８日にわたる培養時間後の、ポリウレタンカテーテルセグメント上で固定化されたウロキナーゼ型プラスミノゲン活性化因子（ｕＰＡ）の線維素溶解活性を示すグラフである。
【図２】０〜１４日の培養時間後の、外植されたカテーテルセグメントのウロキナーゼ活性を示すグラフである。
【図３】０〜２８日にわたる培養時間後の、ポリウレタンカテーテルセグメント上で固定化され、低分子量硫酸デキストラン、ヒト血清アルブミン、及びアミノ酸アルギニンで安定化されたｕＰＡの線維素溶解活性を示すグラフである。
【図４】０〜２８日にわたる培養時間後の、クロルヘキシジンコーティングしたポリウレタンカテーテルセグメント上で固定化され、低分子量硫酸デキストラン、ヒト血清アルブミン、及びアミノ酸アルギニンで安定化されたｕＰＡの線維素溶解活性を示すグラフである。
【図５】０〜９日にわたる培養時間後の、クロルヘキシジンコーティングしたＴｅｃｏｔｈａｎｅ（登録商標）カテーテルセグメント上で固定化され、高分子量硫酸デキストラン及び低分子量硫酸デキストランで安定化されたｕＰＡの線維素溶解活性を示すグラフである。
【図６】０〜２８日にわたる培養時間後の、クロルヘキシジンコーティングしたポリウレタンカテーテルセグメント上で固定化され、低分子量硫酸デキストラン、ヒト血清アルブミン、及びアミノ酸アルギニンで安定化されたｕＰＡの線維素溶解活性を示すグラフである。
【発明を実施するための形態】
【００１６】
本発明の実施形態は、幅広い血栓溶解特性を有する埋め込み型医療機器を提供する。様々な実施形態において、硫酸デキストランの存在下で「ウロキナーゼ」（ｕＰＡ）などの線維素溶解酵素を埋め込み型医療機器の表面上で固定化することにより、これらの幅広い血栓溶解特性を実現することができる。硫酸デキストランの２つの分子量範囲は区別するに値する。第１の分子量範囲は、一般的には高分子量硫酸デキストラン（「ＨＭＷ−ＤｅｘＳ」）と呼ばれ、４０，０００ダルトン（Ｄａ）を越えるものから約５００，０００Ｄａ又はそれ以上の分子量を有する。ＨＭＷ−ＤｅｘＳは、埋め込み物の周囲の炎症性細胞浸潤を抑制することがこれまでに報告されている。第２の分子量範囲は、一般的には低分子量硫酸デキストラン（「ＬＭＷ−ＤｅｘＳ」）と呼ばれ、約４０，０００Ｄａ未満から約５００Ｄａの分子量を有する。ＬＭＷ−ＤｅｘＳの埋め込み物に対する有益な使用はこれまでに報告されていない。従って、ＬＭＷ−ＤｅｘＳが、血液と接する医療機器の表面上で固定化された線維素溶解酵素及び／又は放出可能な（単複の）抗菌剤の生物活性の持続時間を安定化して増加させることは驚くべきであるとともに予想外である。本明細書で説明するように、約８，０００Ｄａの分子量を有するＬＭＷ−ＤｅｘＳで特定例が作られる。しかしながら、約１，０００、２，０００、４，０００、１０，０００及び２０，０００Ｄａの分子量を有するＬＭＷ−ＤｅｘＳも本発明の実施形態の範囲内にあることを理解されたい。本発明の様々な実施形態の利点として、１）共有結合で固定化された線維素溶解酵素の生体耐久性の改善、２）ＬＭＷ−ＤｅｘＳ／線維素溶解酵素組成物の最適化、３）固定化された線維素溶解酵素構造の安定化、４）安定化及び固定化された線維素溶解酵素の、クロルヘキシジン（ＣＨＸ）、ゲンチアナバイオレット（ＧＶ）、及び／又はブリリアントグリーンなどの抗菌剤との親和性を含む。
【００１７】
また、バルク材に他の好適な薬剤を組み入れることができることは、本発明のこの及びその他の実施形態の範囲内である。好適な薬剤の例として、他の抗菌剤、抗生物質、消毒薬、化学療法薬、抗菌ペプチド、模倣薬、抗血栓薬、繊維素溶解薬、抗凝固薬、抗炎症薬、鎮痛薬、制吐薬、血管拡張薬、抗増殖薬、抗線維症薬、成長因子、サイトカイン、抗体、ペプチド及びペプチド模倣薬、核酸、及び／又は同様のものが挙げられる。
【００１８】
本発明の様々な実施形態との使用に適した医療機器として、カテーテル、管、縫合糸、不織、メッシュ、ドレーン、シャント、ステント、発泡体などを挙げることができる。本発明の実施形態との使用に適した他の機器として、血液、血液製剤、及び／又はフィブリン生成液、組織、及び／又は生成物と接することができる機器が挙げられる。様々な実施形態において、医療機器の全て又は一部の中又は上に線維素溶解酵素及び／又は硫酸デキストランを組み入れることができる。特定の例では、血管カテーテルの先端領域に線維素溶解酵素及び８ｋＤａのＬＭＷ−ＤｅｘＳを加えることができる。このようにして、血管カテーテルの効果に悪影響を及ぼすことなく比較的高価な酵素の量を減少させることができる。本発明の１又はそれ以上の実施形態の利益として、血液と接する医療機器の表面上で固定化した線維素溶解酵素及び／又は放出可能な（単複の）薬剤の生物活性の持続時間の安定化及び増加が挙げられる。
【００１９】
本発明の実施形態との使用に適したクロルヘキシジンの形として、例えば、二酢酸塩、ラウレート（ドデカノエート）、パルミテート（ヘキサデカノエート）、ミリステート（テトラデカノエート）、ステアレート（オクタデカノエート）及び／又は同様のものなどのクロルヘキシジンベースの薬学的に容認できるクロルヘキシジン塩が挙げられる。また、特定例は、クロルヘキシジンベースの二酢酸クロルヘキシジン及びクロルヘキシジンドデカノエートで作られるが、本発明の実施形態はいずれかの１つ形に限定されるものではない。それよりもむしろ、本明細書で使用する場合、「クロルヘキシジン」という用語は、例えば、二酢酸塩、ドデカノエート、パルミテート、ミリステート、ステアレート及び／又は同様のものなどのクロルヘキシジンベースの薬学的に容認できるクロルヘキシジン塩のいずれか１つ又はこれらの混合物を意味する。例えば、他の好適なクロルヘキシジン塩が、２００４年３月１６日に発行された「トリクロサン含有医療機器」という名称の米国特許第６，７０６，０２４号に見出され、該特許の開示はその全体が本明細書に組み入れられる。一般に、クロルヘキシジンの好適な濃度として、約０．１％の重量対重量（ｗｔ／ｗｔ）から約３０％のｗｔ／ｗｔの範囲が挙げられる。より詳細には、好適なクロルヘキシジン範囲として、約３％のｗｔ／ｗｔから約２０％のｗｔ／ｗｔまでが挙げられる。
【００２０】
一般に、好適な基材としてエラストマ及び／又はポリマ材料が挙げられる。好適な基材の具体例として、ポリウレタン、ポリ塩化ビニル、例えばフッ素重合体などの熱可塑性物質、ビニルポリマ、ポリオレフィン、共重合体、及び／又は同様のものが挙げられる。
【００２１】
以下の実験では、ポリウレタンカテーテルセグメント上で固定化されたウロキナーゼ型プラスミノゲン活性化因子（ｕＰＡ）に関して線維素溶解活性の持続時間を判定する。また、ポリウレタンカテーテルセグメント上で固定化された硫酸デキストラン安定化ｕＰＡに関して、線維素溶解活性の持続時間の予想外の改善が認められる。発明者らは、低分子量硫酸デキストランをｕＰＡ及びクロルヘキシジン及び／又はゲンチアナバイオレットなどの抗菌剤と組み合わせた時の、線維素溶解活性及び抗菌活性の持続時間の予想外の改善をさらに示す。
【００２２】
方法
実験１：ポリウレタンカテーテルセグメント上で固定化されたウロキナーゼ型プラスミノゲン活性化因子（ｕＰＡ）に関する線維素溶解活性の持続時間の判定
【００２３】
ウロキナーゼ型プラスミノゲン活性化因子（ｕＰＡ）を固定化するために、１％ブタジエン無水マレイン酸（ＢＭＡ１：１比）重合体（アセトン中の２５％溶液、ペンシルベニア州ウォリントンのポリサイエンス社）及びアセトン中の１％ポリエチレングリコール４００（ＰＥＧ４００、カリフォルニア州アリソビエホのハンプトンリサーチ社）でポリウレタンカテーテルセグメントを処理し、その後真空下において９０〜１００℃で３時間硬化した。次に、硬化したセグメントを、３０単位／μｌのｕＰＡを含有する酢酸ナトリウム緩衝液中で１８時間培養した。その後、セグメントをリン酸緩衝生理食塩水で２回洗浄し、最終的に脱イオン水で洗浄した。
【００２４】
線維素溶解処理の耐久性を試験するために、カテーテルセグメントをクエン酸ヒト血漿中において３７℃で異なる期間培養した。クエン酸ヒト血漿は７日経つごとに新鮮な試料と置き換えた。図１に示すように、カテーテルセグメントは２８日以内に線維素溶解活性の大部分を失った。
【００２５】
実験２：ウサギの上大静脈に埋め込んだ線維素溶解カテーテルのインビボ性能の判定
【００２６】
線維素溶解カテーテルのインビボ性能を評価するために、シングルルーメンのサイズ６フレンチ（Ｆｒ）のカテーテルをウサギの上大静脈に１４日間埋め込んだ。当業者には周知のような発色分析を通じて、外植したカテーテルの表面上でウロキナーゼ活性を測定した。図２に示すように、カテーテルは１４日目に最初の活性の約２０％を保っていた。インビボの結果は、ヒト血漿中における培養の１４日後にインビトロで失われた活性の量（図１）とよく一致する。
【００２７】
実験３：改善された線維素溶解カテーテルの性能に関する化合物の評価
【００２８】
線維素溶解活性の改善された持続時間に関して様々な化合物を評価した。これらの化合物は、１）８キロダルトン（８ｋＤａ）の分子量を有する低分子量硫酸デキストラン（ＬＭＷ−ＤｅｘＳ）、２）ヒト血清アルブミン（ＨＳＡ）、及び３）アルギニンを含んでいた。この試験では、ｕＰＡを３０単位／μｌ含有する酢酸ナトリウム緩衝液に１ミリグラム／ミリリットル（ｍｇ／ｍＬ）のＨＳＡ又は１％重量／容量（ｗ／ｖ）のＬＭＷ−ＤｅｘＳ（８ｋＤＡ）のいずれかを添加した。上記溶液のいずれかを使用して、ＢＭＡ／ＰＥＧ処理カテーテルセグメントを培養した。また、ＢＭＡ／ＰＥＧ及びｕＰａで処理したセグメントを生理食塩水で洗浄し、その後、開示全体が本明細書に組み入れられる１９８８年８月１６日に発行された「固定化線維素溶解酵素を安定化する方法」という名称の米国特許第４，７６４，４６６号に記載されるような０．０１％アルギニンを含有する水溶液に浸漬した。
【００２９】
図３に示すように、ＬＭＷ−ＤｅｘＳ（８ｋＤＡ）で処理したセグメントが、３７℃の水中における２８日の培養後に他の処理に比べて最も高い酵素活性を保っていた。
【００３０】
実験４：抗菌剤を含有する線維素溶解カテーテルの改善された性能に関する化合物の評価
【００３１】
米国特許第５，６８８，５１６号、米国特許第６，２７３，８７５号、及び米国特許第６，５２８，１０７号に開示されるように、医療機器を抗凝固薬と共に抗菌剤で処理して二重の利益を提供することができる。しかしながら今日まで、ＬＭＷ−ＤｅｘＳ（８ｋＤＡ）の使用法を分析して、埋め込み型医療機器の生体耐久性を抗凝固薬と共に抗菌剤で改善するための公知の研究は行われていない。ＬＭＷ−ＤｅｘＳ（８ｋＤＡ）が、抗菌剤の存在下で固定化されたウロキナーゼに対して同様の安定化効果を有するかどうかを試験するために、二酢酸クロルヘキシジン（ＣＨＡ）又はクロルヘキシジンドデカノエート（ＣＨＤＤ）のいずれかを含有する高分子溶液中でポリウレタンカテーテルを浸漬コーティングし、室温で一晩乾燥させた。次に、ＣＨＡ又はＣＨＤＤコーティングしたカテーテルをＢＭＡ／ＰＥＧ溶液に３０秒間浸漬し、その後真空下において９０〜１００℃で３時間硬化した。その後、前の実験と同様に、硬化したセグメントを、ＨＳＡ、ＬＭＷ−ＤｅｘＳ（８ｋＤＡ）又はアルギニンを含有するウロキナーゼ溶液中で培養した。
【００３２】
図４に示すように、２８日の水中培養後に、試験した３つの薬剤のうちＬＭＷ−ＤｅｘＳ（８ｋＤＡ）で処理したセグメントが最も高いウロキナーゼ活性を維持した。
【００３３】
実験５：ウロキナーゼをカテーテルに付着させるための無水マレイン酸の使用の評価
【００３４】
無水マレイン酸のパルスプラズマ重合により、無水物基に富んだ薄膜を作成することができる（Ｊ  Ｈｕ他（２００３）の、無水マレイン酸のパルスプラズマ蒸着によるポリ（エチレンテレフタレート）膜の官能化  Ａｄｖａｎｃｅｄ  Ｆｕｎｃｔｉｏｎａｌ  Ｍａｔｅｒｉａｌｓ第１３巻：６９２〜６９７頁参照）。酵素付着のための無水物基をＣＨＡ／ポリウレタン表面上に導入する方法として、無水マレイン酸のプラズマを利用した。一般に、この酵素付着法は当業者に公知であるため、説明を簡略にするために、本明細書ではごく手短にしか説明しない。ポリウレタンカテーテルをＣＨＡ含有高分子溶液中で浸漬コーティングし、室温で一晩乾燥させ、プラズマ室（ペンシルベニア州のリーディングのディーナーエレクトロニクス社）のアルゴン雰囲気下で発生した無水マレイン酸（ミズーリ州セントルイスのシグマアルドリッチ社）プラズマで処理した。１５パスカル（Ｐａ）の圧力、９０ワット（Ｗ）のピーク電力で５分間又は１２秒の１０サイクルの各々についてプラズマ蒸着反応を行った。その後、３０単位／μｌのｕＰＡを含有するｐＨ５の酢酸ナトリウム緩衝液内において、１％ＬＭＷ−ＤｅｘＳ（８ｋＤＡ）を含む場合と含まない場合とでカテーテルセグメントを１８時間培養した。耐久性試験のためのクエン酸ヒト血漿中における培養前に、カテーテルセグメントをリン酸緩衝生理食塩水（ＰＢＳ）で２回洗浄し、その後脱イオン水で洗浄した。２８日のヒト血漿中での培養後に、カテーテルセグメントの線維素溶解活性を血餅溶解法により評価した。９％フィブリノゲン及び１．７単位／ｍＬのプラスミノゲンを、０．９％（ｗ／ｖ）塩化ナトリウム及び０．５％（ｗ／ｖ）ゼラチンを含有するｐＨ７．５の１９７ミリモル（ｍＭ）ホウ酸塩／ホウ砂緩衝液内において３７℃で５分間培養するという方法で血餅を作り出した。その後、１００単位／ｍＬの血栓を加えてフィブリン重合及び血餅形成を開始した。
【００３５】
血餅溶解試験を行うために、０．５ｃｍ長のカテーテルセグメントを血餅上に３７℃で６時間置き、溶解した血餅の量を記録した。この手順は、図５に示す各試料に関して行った。図５に示すように、１％ＬＭＷ−ＤｅｘＳ（８ｋＤＡ）を酵素安定化剤として含んだ場合、高分子量硫酸デキストラン又はヒト血漿中に９日浸した後の硫酸デキストランの消失と比較して、約８倍高い血餅溶解が達成された。
【００３６】
実験６：二酢酸クロルヘキシジンを含有する、低分子量硫酸デキストランで安定化したカテーテルセグメントに関する線維素溶解活性の持続時間の評価
【００３７】
１％ＬＭＷ−ＤｅｘＳ（８ｋＤＡ）で処理したカテーテルセグメントの耐久性を評価するために、カテーテルセグメントをクエン酸ヒト血漿中において３７℃で異なる期間培養した。クエン酸ヒト血漿は７日経つごとに新鮮な試料と置き換えた。図６に示すように、１％ＬＭＷ−ＤｅｘＳ（８ｋＤＡ）で処理したカテーテルセグメントは、２８日後に線維素溶解活性のほぼ８０％を保っていた。すなわち、１％ＬＭＷ−ＤｅｘＳ（８ｋＤＡ）で安定化及び固定化したウロキナーゼ酵素は、対照と比較して活性を実質的に全く失うことなくヒト血漿中で２８日間活性化したままであった。これらの結果は、安定化していないウロキナーゼに関して図１及び図６に示す活性の約９０＋％の喪失を考慮すると特に予想外であった。
【００３８】
実験７：抗菌剤を含有する、低分子量硫酸デキストランで安定化したカテーテルセグメントに関する抗菌活性の評価
【００３９】
線維素溶解活性に加え、１％ＬＭＷ−ＤｅｘＳ（８ｋＤＡ）で処理したカテーテルの抗菌活性を評価した。この試験では、ゲンチアナバイオレット（０．６％）及びクロルヘキシジンドデカノエートなどの抗菌剤と共に１％ＬＭＷ−ＤｅｘＳ（８ｋＤＡ）で安定化した固定化ウロキナーゼを有するカテーテルセグメント上へのグラム陽性菌の黄色ブドウ球菌ＡＴＣＣ３３５９１の付着を、同様に処理したものであるがＬＭＷ−ＤｅｘＳ（８ｋＤＡ）安定化酵素を含まないカテーテルセグメントと比較した。両方のカテーテルタイプ、すなわちＬＭＷ−ＤｅｘＳ（８ｋＤＡ）の有無にかかわらず、細菌の付着において５ｌｏｇ減少が観察された。従って、ＬＭＷ−ＤｅｘＳ（８ｋＤＡ）で安定化したウロキナーゼの付着により、試験した有機体に対するゲンチアナバイオレット及びクロルヘキシジンドデカノエートの抗菌活性は損なわれなかった。
【００４０】
本発明の多くの特徴及び利点が詳細な明細書から明らかであり、従って添付の特許請求の範囲は、本発明の真の思想及び範囲内に入る本発明の全てのこのような特徴及び利点を対象とすることが意図される。さらに、当業者には数多くの修正及び変更が容易に想到されると思われるため、図示し説明した正確な構成及び操作に本発明を限定することは望ましくなく、従って全ての好適な修正及び同等物を本発明の範囲内に入れることができる。
【図１】
2010195792.tif 000002
【図２】
2010195792.tif 000003
【図３】
2010195792.tif 000004
【図４】
2010195792.tif 000005
【図５】
2010195792.tif 000006
【図６】
2010195792.tif 000007
【外国語明細書】
2010195792.tif 000008
2010195792.tif 000009
2010195792.tif 000010
2010195792.tif 000011
2010195792.tif 000012
2010195792.tif 000013
2010195792.tif 000014
2010195792.tif 000015
2010195792.tif 000016
2010195792.tif 000017
2010195792.tif 000018
2010195792.tif 000019
2010195792.tif 000020
2010195792.tif 000021
2010195792.tif 000022
2010195792.tif 000023
2010195792.tif 000024
2010195792.tif 000025
2010195792.tif 000026
2010195792.tif 000027
2010195792.tif 000028
2010195792.tif 000029